(57)【特許請求の範囲】
【請求項１】
（Ａ）塩化ゴム、（Ｂ）チオール基を含有するシランカップリング剤、（Ｃ）ＮＨ基を有する多官能イソシアネート、（Ｄ）ＮＨを有さない多官能イソシアヌレート、（Ｅ）２価または４価の有機錫系触媒、および（Ｆ）溶剤を主成分とし、
前記（Ｂ）チオール基を含有するシランカップリング剤が有するＳＨ基と、前記（Ｃ）ＮＨ基を有する多官能イソシアネートが有するＮＣＯ基との数の比が０．６〜１．５：１．０であり、
５０ｍｍ×５０ｍｍ、厚さ３ｍｍの陽極酸化処理を施したアルミニウム基板の表面に塗布し、２３℃、相対湿度（ＲＨ）：５０％の条件下、３０分間放置して硬化させた後、ＪＩＳ  Ａ  １４３９：２０１０  ５３２項に基づいてＨ型試験片を作成し、さらに変成シリコーン系シーリング材を塗布して得られた試験片を２３±２℃で７２時間養生した後、５０℃環境において前記試験片に垂直方向へ３０％の伸張を加えたときに、前記変成シリコーン系シーリング材の層との間に剥離が無い層を形成することができ、
前記アルミニウム基板の表面に塗布し、２３℃、相対湿度（ＲＨ）：５０％の条件下、３０分間放置して硬化させた後、さらに変成シリコーン系シーリング材を３ｍｍ厚に塗布して得られた試験片を２０℃で７２時間養生し、さらに５０℃で１６８時間養生した後、５０℃の温水に１６８時間浸漬し、前記変成シリコーン系シーリング材の層にナイフカットによる手剥離試験を施したときに、前記変成シリコーン系シーリング材の層との間に剥離が無い層を形成することができる、
プライマー組成物。
【請求項２】
前記（Ｄ）ＮＨを有さない多官能イソシアヌレートがＨＤＩ／ＴＤＩイソシアヌレート化合物を含む、請求項１に記載のプライマー組成物。
【発明の詳細な説明】
【技術分野】
【０００１】
本発明はプライマー組成物に関する。
【背景技術】
【０００２】
金属、プラスチック、コンクリート等からなる各種部材（例えば、アルミサッシ、塩ビ製配管、モルタル、コンクリートなどの建築用部材）に対してシーリング材を施工する場合、部材への密着力を強化すること等を目的として、予めプライマー組成物を塗布し、その後、シーリング材を塗布することが、従来、行われている。【０００３】
これに関連する従来法として、例えば特許文献１には、加水分解性シリル基を有するビニル系共重合体（Ａ）１００重量部に対して、架橋剤としてイソシアナート基を２個以上含有する化合物（Ｂ）０．１〜８０重量部と、有機金属化合物（Ｃ）０．１〜３０重量部含有することを特徴とするプラスチック用塗料組成物が記載されている。そして、このような組成物は、常温または加熱で硬化性を有し、アクリルシリコン樹脂塗料の優れた耐汚染性と密着性、耐溶剤性、耐衝撃性、加工性を同時に有する塗装物を提供できる旨が記載されている。
【先行技術文献】
【特許文献】
【０００４】
【特許文献１】特開２００４−１５５８０１号公報
【発明の概要】
【発明が解決しようとする課題】
【０００５】
しかし、上記のような各種部材の表面にプライマー組成物を塗布し、その後、変成シリコーン系シーリング材を塗布した場合、プライマー組成物の皮膜における表面のぬれ性が低く、シーリング材に対する接着性が低くなる場合があった。【０００６】
本発明は上記のような課題を解決することを目的とする。すなわち、本発明の目的は、変成シリコーン系シーリング材との接着性が高いプライマー組成物を提供することを目的とする。
【課題を解決するための手段】
【０００７】
本発明者らは、上記課題を解決するために鋭意検討し、本発明を完成させた。
本発明は以下の（１）〜（４）である。
（１）（Ａ）塩化ゴム、（Ｂ）シランカップリング剤、（Ｃ）ＮＨ基を有する多官能イソシアネート、（Ｄ）ＮＨを有さない多官能イソシアヌレート、（Ｅ）触媒、および（Ｆ）溶剤を主成分とするプライマー組成物。
（２）（Ｂ）シランカップリング剤が有するＳＨ基と、（Ｃ）ＮＨ基を有する多官能イソシアネートが有するＮＣＯ基との数の比が０．５〜１．５：１．０である、上記（１）に記載のプライマー組成物。
（３）前記（Ｂ）シランカップリング剤がチオール基または芳香族アミンを含有するものである、上記（１）または（２）に記載のプライマー組成物。
（４）前記（Ｄ）ＮＨを有さない多官能イソシアヌレートがＨＤＩ／ＴＤＩイソシアヌレート化合物を含む、上記（１）〜（３）のいずれかに記載のプライマー組成物。
【発明の効果】
【０００８】
本発明によれば、変成シリコーン系シーリング材との接着性が高いプライマー組成物を提供することができる。
【発明を実施するための形態】
【０００９】
本発明について説明する。
本発明は、（Ａ）塩化ゴム、（Ｂ）シランカップリング剤、（Ｃ）ＮＨ基を有する多官能イソシアネート、（Ｄ）ＮＨを有さない多官能イソシアヌレート、（Ｅ）触媒、および（Ｆ）溶剤を主成分とするプライマー組成物である。
このようなプライマー組成物を、以下では「本発明の組成物」ともいう。
【００１０】
＜（Ａ）塩化ゴム＞
本発明の組成物が含有する（Ａ）塩化ゴムについて説明する。
本発明の組成物において（Ａ）塩化ゴムは、天然ゴムや合成ゴム等の原料を四塩化炭素等の塩素に不活性な塩素系の溶剤に溶解させて塩素化を行う方法や、ゴムラテックスを塩素化する方法等により得られるゴムである。塩化ゴムとしては、市販品を用いることもできる。具体的には、例えば、ペルグートＳ２０、ペルグートＳ１７０（いずれも住化バイエル社製）が、難接着性の塗装面に対する接着性を特に向上でき、また、入手が容易であるという点から好適に挙げられる。
【００１１】
本発明の組成物における（Ａ）塩化ゴムの含有率は１〜１０質量％であることが好ましく、５〜１０質量％であることがより好ましく、５〜８質量％であることがさらに好ましい。
【００１２】
＜（Ｂ）シランカップリング剤＞
本発明の組成物が含有する（Ｂ）シランカップリング剤について説明する。
本発明の組成物において（Ｂ）シランカップリング剤として、例えば、エポキシ基、アミノ基、ウレイド基、メルカプト基、（ポリ）スルフィド基、ビニル基、メタクリロキシ基、カルボキシ基、イソシアネート基、ハロゲンおよびシクロプロピル基、スチリル基からなる群より選択される少なくとも１つの有機官能基を持つシランカップリング剤が挙げられる。
（Ｂ）シランカップリング剤は、チオール基または芳香族アミンを含有するものであることが好ましい。
【００１３】
（Ｂ）シランカップリング剤として、より具体的には、例えば、γ−グリシドキシプロピルトリメトキシシラン、γ−グリシドキシプロピルトリエトキシシラン、γ−グリシドキシプロピルメチルジメトキシシラン、β−（３，４−エポキシシクロヘキシル）エチルトリメトキシシラン、γ−グリシドキシプロピルメチルジエトキシシラン等のエポキシ基含有シラン化合物；γ−アミノプロピルトリメトキシシラン、γ−アミノプロピルトリエトキシシラン、γ−アミノプロピルメチルジメトキシシラン、γ−アミノプロピルメチルジエトキシシラン、γ−ウレイドプロピルトリメトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、Ｎ−フェニル−γ−アミノプロピルトリメトキシシラン等のアミノ基含有シラン化合物；γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン等のメルカプト基含有シラン化合物；ビス（トリエトキシシリルプロピル）テトラスルフィド、ビス（トリエトキシシリルプロピル）ジスルフィド等の（ポリ）スルフィド基含有シラン化合物；ビニルトリクロルシラン、ビニルトリメトキシシラン、ビニルトリエトキシシラン、ビニルトリス（β−メトキシエトキシ）シラン等のビニル基含有シラン化合物；γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン等のメタクリロキシ基含有シラン化合物；
【００１４】
β−カルボキシエチルトリエトキシシラン、β−カルボキシエチルフェニルビス（２−メトキシエトキシ）シラン、Ｎ−β−（カルボキシメチル）アミノエチル−γ−アミノプロピルトリメトキシシラン等のカルボキシシラン化合物；γ−イソシアネートプロピルトリメトキシシラン、γ−イソシアネートプロピルトリエトキシシラン、γ−イソシアネートプロピルメチルジエトキシシラン、γ−イソシアネートプロピルメチルジメトキシシラン、γ−イソシアネートエチルトリメトキシシラン、γ−イソシアネートエチルトリエトキシシラン、γ−イソシアネートエチルメチルジエトキシシラン、γ−イソシアネートエチルメチルジメトキシシラン等のイソシアネート基含有シラン化合物；γ−クロロプロピルトリメトキシシラン等のハロゲン含有シラン化合物；メチルシリルエステル等のシリルエステル；オルソケイ酸エステル等のシラン化合物等が挙げられる。これらのシランカップリング剤は単独で用いてもよく、２種以上を併用してもよい。
【００１５】
中でも、接着性をより向上できるという点で、メルカプト基含有シラン化合物、アミノ基含有シラン化合物が好ましい。
【００１６】
（Ｂ）シランカップリング剤は、市販品を用いてもよく、製造してもよい。製造条件は特に限定されず、公知の方法、条件で行うことができる。
【００１７】
本発明の組成物における（Ｂ）シランカップリング剤の含有率は、１〜１０質量％であることが好ましく、３〜７質量％であることがより好ましい。
【００１８】
＜（Ｃ）ＮＨ基を有する多官能イソシアネート＞
本発明の組成物が含有する（Ｃ）ＮＨ基を有する多官能イソシアネートについて説明する。
本発明の組成物において（Ｃ）ＮＨ基を有する多官能イソシアネートは、１分子中に１個以上のＮＨ基を有し、さらに１分子中に３個以上のイソシアネート基を有する化合物である。
ここで、初期接着性に優れる点から１分子中のＮＨ基の数は２〜３であることが好ましい。
また、初期接着性に優れる点から１分子中のイソシアネート基の数は３〜７個であることが好ましい。
【００１９】
（Ｃ）ＮＨ基を有する多官能イソシアネートは、下記式（Ｉ）で表されるビウレット結合を含むものであることが好ましい。
【００２０】
【化１】
0006569680.tif 000002
【００２１】
式（Ｉ）において、Ｒ1、Ｒ2およびＲ3は、各々、炭素原子数２〜６の酸素原子を有してもよい鎖状脂肪族炭化水素基または脂環式炭化水素基であり、それぞれは同一であっても、異なっていてもよい。
【００２２】
式（Ｉ）で表される、分子中にビウレット結合を含む化合物として、次式（Ｉ−１）で表されるＨＤＩビウレットが好適例として挙げられる。
【００２３】
【化２】
0006569680.tif 000003
【００２４】
また、（Ｃ）ＮＨ基を有する多官能イソシアネートは、下記式（ＩＩ）で表されるアロファネート結合を含むものであることが好ましい。
【００２５】
【化３】
0006569680.tif 000004
【００２６】
式（ＩＩ）において、Ｒ4、Ｒ5およびＲ6は、各々、炭素原子数２〜６の酸素原子を有してもよい鎖状脂肪族炭化水素基または脂環式炭化水素基であり、それぞれは同一であっても、異なっていてもよい。
【００２７】
式（ＩＩ）で表される、分子中にビウレット結合を含む化合物として、次式（ＩＩ−１）で表されるＨＤＩアロファネートが好適例として挙げられる。
【００２８】
【化４】
0006569680.tif 000005
【００２９】
さらに、（Ｃ）ＮＨ基を有する多官能イソシアネートは、１分子中に１個以上のＮＨ基を有するものであるので、例えばアダクト体であることが好ましい。アダクト体とは、例えばイソシアネートモノマーと２官能以上の低分子活性水素含有化合物とを反応させてなる２官能以上のイソシアネート化合物をいい、具体的には、トリメチロールプロパンとヘキサメチレンジイソシアネートとを反応させた化合物、トリメチロールプロパンとトリレンジイソシアネートとを反応させた化合物、トリメチロールプロパンとキシリレンジイソシアネートとを反応させた化合物、トリメチロールプロパンとイソホロンジイソシアネートとを反応させた化合物、１，６−ヘキサンジオールとヘキサメチレンジイソシアネートとを反応させた化合物などが挙げられる。
【００３０】
（Ｃ）ＮＨ基を有する多官能イソシアネートとして、次式（ＩＩＩ−１）で表される、ＴＭＰ（トリメチロールプロパン）とＨＤＩ（トリレンジイソシアネート）とのアダクト体（ＴＭＰ  ＨＤＩアダクト）が好適例として挙げられる。
【００３１】
【化５】
0006569680.tif 000006
【００３２】
また、（Ｃ）ＮＨ基を有する多官能イソシアネートとして、次式（ＩＩＩ−２）で表される、ＴＭＰ（トリメチロールプロパン）とＸＤＩ（キシリレンジイソシアネート）とのアダクト体（ＴＭＰ  ＸＤＩアダクト）が好適例として挙げられる。
【００３３】
【化６】
0006569680.tif 000007
【００３４】
さらに、（Ｃ）ＮＨ基を有する多官能イソシアネートとして、次式（ＩＩＩ−３）で表される、ＴＭＰ（トリメチロールプロパン）と水添ＸＤＩ（キシリレンジイソシアネート）とのアダクト体（ＴＭＰ  水添ＸＤＩアダクト）が好適例として挙げられる。
【００３５】
【化７】
0006569680.tif 000008
【００３６】
本発明の組成物における（Ｃ）ＮＨ基を有する多官能イソシアネートの含有率は、１〜１５質量％であることが好ましい。
【００３７】
また、本発明の組成物において、（Ｂ）シランカップリング剤と（Ｃ）ＮＨ基を有する多官能イソシアネートとの量比は、（Ｂ）シランカップリング剤が有するＳＨ基と、（Ｃ）ＮＨ基を有する多官能イソシアネートが有するＮＣＯ基との数の比が０．５〜１．５：１．０となるように調整することが好ましく、０．６〜１．５：１．０となるように調整することがより好ましい。
【００３８】
＜（Ｄ）ＮＨ基を有さない多官能イソシアヌレート＞
本発明の組成物が含有する（Ｄ）ＮＨ基を有さない多官能イソシアヌレートについて説明する。
本発明の組成物において（Ｄ）ＮＨ基を有さない多官能イソシアヌレートは、１分子中１個以上のイソシアヌレート環と３個以上のイソシアネート基とを有する化合物である。１分子中のイソシアネート基の数は３〜７個であることが好ましい。
【００３９】
（Ｄ）ＮＨ基を有さない多官能イソシアヌレートとして、例えば、トリレンジイソシアネートのイソシアヌレート、ヘキサメチレンジイソシアネートのイソシアヌレート、イソホロンジイソシアネートのイソシアヌレート、トリレンジイソシアネートとヘキサメチレンジイソシアネートとのイソシアヌレートが挙げられる。
【００４０】
（Ｄ）ＮＨ基を有さない多官能イソシアヌレートはトリレンジイソシアネートのイソシアヌレート、ヘキサメチレンジイソシアネートのイソシアヌレート、イソホロンジイソシアネートのイソシアヌレート、およびトリレンジイソシアネートとヘキサメチレンジイソシアネートとのイソシアヌレートからなる群から選ばれる少なくとも１つであることが好ましい。
【００４１】
トリレンジイソシアネート（ＴＤＩ）のイソシアヌレート（「ＴＤＩイソシアヌレート」ともいう）として、例えば、下記式（１）で表される化合物が挙げられる。
【００４２】
【化８】
0006569680.tif 000009
【００４３】
ヘキサメチレンジイソシアネート（ＨＤＩ）のイソシアヌレート（「ＨＤＩイソシアヌレート」ともいう）として、例えば、下記式（２）で表される化合物が挙げられる。
【００４４】
【化９】
0006569680.tif 000010
【００４５】
イソホロンジイソシアネート（ＩＰＤＩ）のイソシアヌレートとして、例えば、下記式（３）で表される化合物が挙げられる。
【００４６】
【化１０】
0006569680.tif 000011
【００４７】
トリレンジイソシアネートとヘキサメチレンジイソシアネートとのイソシアヌレート（「ＨＤＩ／ＴＤＩイソシアヌレート」ともいう）として、例えば、下記式（４）で表される化合物が挙げられる。
【００４８】
【化１１】
0006569680.tif 000012
【００４９】
（Ｄ）ＮＨ基を有さない多官能イソシアヌレートは、市販品を用いてもよく、製造してもよい。製造条件は特に限定されず、公知の方法、条件で行うことができる。
【００５０】
本発明の組成物における（Ｄ）ＮＨ基を有さない多官能イソシアヌレートの含有率は、１０〜２５質量％であることが好ましく、１０〜２０質量％であることがより好ましく、１２〜１６質量％であることがさらに好ましい。
【００５１】
＜（Ｅ）触媒＞
本発明の組成物が含有する（Ｅ）触媒について説明する。
本実施形態の組成物に含有される触媒（Ｅ）としては、プライマーの硬化を促進するものであれば特に制限されない。金属系触媒、錫系触媒、アミン系触媒としては、有機金属化合物、第３級アミン類、第３級アミン類とカルボン酸等の塩類などが挙げられる。具体的には、有機金属化合物としては、例えば、オクチル酸錫、ブタン酸錫ステアリン酸錫、ナフテン酸錫、カプリル酸錫、オレイン酸錫、オクタン酸オクチル錫等の２価の有機錫化合物；ジブチル錫ジオクトエート、ジブチル錫ジラウレート、ジブチル錫ジアセテート、ジブチル錫ジマレエート、ジブチル錫ジステアレート、ジブチル錫ジオレエート、ジオクチル錫ジラウレート、ジオクチル錫ジバーサテート、ジフェニル錫ジアセテート、ジブチル錫ジメトキシド、ジブチル錫オキサイド、ジオクチル錫ジオキサイド、ジブチル錫ビス（トリエトキシシリケート）、ジブチル錫オキサイドとフタル酸エステルとの反応物等の４価の有機錫化合物；ジブチル錫ビス（アセチルアセトナート）、錫系キレート化合物、ジルコニウムテトラキス（アセチルアセトナート）、チタンテトラキス（アセチルアセトナート）、アルミニウムトリス（アセチルアセトナート）、アルミニウムトリス（エチルアセトアセテート）、アセチルアセトンコバルト、アセチルアセトン鉄、アセチルアセトン銅、アセチルアセトンマグネシウム、アセチルアセトンビスマス、アセチルアセトンニッケル、アセチルアセトン亜鉛、アセチルアセトンマンガン等の各種金属のキレート化合物；テトラ−ｎ−ブチルチタネート、テトラプロピルチタネート等のチタン酸エステル類；その他、オクチル酸鉛やオクチル酸ジルコニウム等のマンガン、鉄、コバルト、銅、亜鉛、ジルコニウム、鉛、ビスマス等の錫以外の各種金属と、オクチル酸、ステアリン酸、ナフテン酸等の各種有機酸との金属有機酸塩などが挙げられる。アミン類としては、例えば、ブチルアミン、ヘキシルアミン、オクチルアミン、ドデシルアミン、オレイルアミン、シクロヘキシルアミン、ベンジルアミンのような第１級アミン；ジブチルアミンのような第２級アミン；ジエチレントリアミン、トリエチレンテトラミン、グアニジン、ジフェニルグアニジン、キシリレンジアミンのようなポリアミン；トリエチレンジアミン、モルホリン、Ｎ−メチルモルホリン、２−エチル−４−メチルイミダゾール、１，８−ジアザビシクロ［５，４，０］−７−ウンデセンのような環状アミン；モノエタノールアミン、ジエタノールアミン、トリエタノールアミンのようなアミノアルコール化合物；２，４，６−トリス（ジメチルアミノメチル）フェノールのようなアミノフェノール化合物等のアミン化合物およびそのカルボン酸塩；ベンジルトリエチルアンモニウムアセタートのような第４級アンモニウム塩；過剰のポリアミンと多塩基酸とから得られる低分子量アミド樹脂；過剰のポリアミンとエポキシ化合物との反応生成物等が挙げられる。また、トリエチルアミン、トリブチルアミン、トリエチレンジアミン、ヘキサメチレンテトラミン、１，８−ジアザビシクロ［５，４，０］ウンデセン−７（ＤＢＵ）、１，４−ジアザビシクロ［２，２，２］オクタン（ＤＡＢＣＯ）、Ｎ−メチルモルホリン、Ｎ−エチルモルホリン等の第３級アミン類、或いはこれらのアミン類とカルボン酸等の塩類などが挙げられる。これらの触媒は、それぞれ１種単独でまたは２種以上を組み合わせて使用することができる。
【００５２】
中でも２価または４価の有機錫系触媒が好ましく、ジブチル錫オキサイドやジオクチル錫オキサイド等のジアルキル錫オキサイドや、オクチル酸錫等のジアルキル酸錫が好ましい。
【００５３】
上記錫系触媒は、２価または４価のどちらか一方を用いてもよいし、両方を併用して用いることもできる。
【００５４】
本発明の組成物における（Ｅ）触媒の含有率は、０．００５〜２．０質量％であることが好ましく、０．０５〜２．０質量％であることがより好ましく、０．０５〜０．１０質量％であることがさらに好ましい。
【００５５】
＜（Ｆ）溶剤＞
本発明の組成物が含有する（Ｆ）溶剤について説明する。
本発明の組成物において（Ｆ）溶剤は、他の成分に対して不活性であればよく、各種の溶剤を用いることができる。具体的には、例えば、ベンゼン、キシレン、トルエン等の芳香族炭化水素；アセトン、メチルエチルケトン、メチルイソブチルケトン等のケトン類；酢酸メチル、酢酸エチル、酢酸ブチル等のエステル類；ジエチルエーテル、テトラヒドロフラン、ジオキサン等のエーテル類等が挙げられ、２種以上を混合して用いてもよい。なお、上記溶剤は、充分に乾燥または脱水してから用いることが好ましい。これらのうち、酢酸エチルやトルエンが、沸点が低く、乾きが速い等の点から好ましい。
【００５６】
本発明の組成物における（Ｆ）溶剤の含有率は、５０〜８５質量％であることが好ましく、６５〜８５質量％であることがより好ましい。
【００５７】
本発明の組成物は、（Ａ）塩化ゴム、（Ｂ）シランカップリング剤、（Ｃ）ＮＨ基を有する多官能イソシアネート、（Ｄ）ＮＨを有さない多官能イソシアヌレート、（Ｅ）触媒、および（Ｆ）溶剤を主成分として含む。
ここで「主成分」とは、含有率が７０質量％以上であることを意味する。すなわち、本発明の組成物において、（Ａ）塩化ゴム、（Ｂ）シランカップリング剤、（Ｃ）ＮＨ基を有する多官能イソシアネート、（Ｄ）ＮＨを有さない多官能イソシアヌレート、（Ｅ）触媒、および（Ｆ）溶剤の合計の含有率は７０質量％以上である。この含有率は８０質量％以上であることが好ましく、９０質量％以上であることがより好ましく、９５質量％以上であることがより好ましく、９９質量％以上であることがより好ましく、１００質量％である、すなわち、本発明の組成物は、実質的に（Ａ）塩化ゴム、（Ｂ）シランカップリング剤、（Ｃ）ＮＨ基を有する多官能イソシアネート、（Ｄ）ＮＨを有さない多官能イソシアヌレート、（Ｅ）触媒、および（Ｆ）溶剤から構成されることがさらに好ましい。ここで「実質的になる」とは、原料や製造過程から不可避的に含まれる不純物や破損物は含まれ得るが、それ以外は含まないことを意味する。
【００５８】
本発明の組成物は、本発明の特性を損なわない範囲で、種々の充填剤、可塑剤、揺変剤、脱水剤、軟化剤、安定剤、着色剤、タレ防止剤、物性調整剤、難燃剤、補強剤、揺変剤、老化防止剤、酸化防止剤、紫外線吸収剤、染料・顔料等の公知で種々の添加剤を配合することができる。
充填剤としては、各種形状の有機または無機のものがあり、具体的には、例えば、塩素化ゴム、炭酸カルシウム、ヒュームドシリカ、焼成シリカ、沈降シリカ、粉砕シリカ、溶融シリカ；けいそう土；酸化鉄、酸化亜鉛、酸化チタン、酸化バリウム、酸化マグネシウム；炭酸マグネシウム、炭酸亜鉛；ろう石クレー、カオリンクレー、焼成クレー；あるいはカーボンブラック、あるいはこれらの脂肪酸、樹脂酸、脂肪酸エステル処理物等を用いることができる。
【００５９】
本発明の組成物は、上記各成分を混合して得ることができる。混合する方法は、特に限定されず、従来公知の方法を用いることができる。例えば、ボールミルを用いる方法が挙げられる。
【００６０】
本発明の組成物の使用方法は、通常のプライマー組成物と同様である。即ち、本発明の組成物を基材に塗布し、適当な時間放置して乾燥させた後、シーリング材を塗布して、通常の方法で接着させればよい。
【実施例】
【００６１】
以下に、実施例を示して本発明を具体的に説明する。ただし、本発明は実施例に限定されない。【００６２】
＜硬化剤成分の調製＞
実施例１〜１６および比較例１〜１７の各々において、各成分を第１表に示す質量比（質量部）で配合し、十分に混合して、各プライマー組成物を調製した。
そして、下記の方法で初期接着性および耐水接着性を評価した。評価結果を第１表に示す。【００６３】
＜初期接着性の評価＞
５０ｍｍ×５０ｍｍ、厚さ３ｍｍの陽極酸化処理を施したアルミニウム基板を用意した。そして、この基板の表面へ実施例および比較例の各々におけるプライマー組成物を塗布し、２３℃、相対湿度（ＲＨ）：５０％の条件下、３０分間放置して硬化させた後、ＪＩＳ  Ａ  １４３９：２０１０  ５３２項に基づいてＨ型試験片を作成、さらに変成シリコーン系シーリング材（商品名：スーパーＩＩ、横浜ゴム社製）を塗布して試験片を得た。
次に、得られた試験片を２３±２℃で７２時間養生した後、５０℃環境において試験片に垂直方向へ３０％の伸張を加え、シーリング材の層とプライマー組成物の層との間に剥離が無かったものを初期接着性が優れるとして「○」と評価し、一方、シーリング材の層とプライマー組成物の層との間の剥離面積が接着面全体の０％超５０％以下で有ったものを「△」、剥離面積が接着面全体の５０％超で有ったものを耐水接着性が劣るとして「×」と評価した。【００６４】
＜耐水接着性＞
５０ｍｍ×５０ｍｍ、厚さ３ｍｍの陽極酸化処理を施したアルミニウム基板を用意した。この基板の表面へ、実施例および比較例の各々におけるプライマー組成物を塗布し、２３℃、相対湿度（ＲＨ）：５０％の条件下、３０分間放置して硬化させた後、さらに変成シリコーン系シーリング材（商品名：スーパーＩＩ、横浜ゴム社製）を３ｍｍ厚に塗布して試験片を得た。
次に、得られた試験片を２０℃で７２時間養生し、さらに５０℃で１６８時間養生した後、５０℃の温水に１６８時間浸漬した。
次に、シーリング材の層をナイフでカットし、カット部分を手で摘んで引張り、その剥離状態を観察（ナイフカットによる手剥離試験）し、シーリング材の層とプライマー組成物の層との間に剥離が無かった（０％）ものを耐水接着性が優れるとして「○」と評価し、一方、シーリング材の層とプライマー組成物の層との間の剥離面積が接着面全体の０％超５０％以下で有ったものを「△」、剥離面積が接着面全体の５０％超で有ったものを耐水接着性が劣るとして「×」と評価した。【００６５】
第１表に示されている各成分は、以下のとおりである。
・塩化ゴム：ペルグートＳ１７０、バイエル社製
・シランカップリング剤：メルカプトシラン、ＫＢＭ−８０３、信越化学工業社製
・ＮＨ基を有する多官能イソシアネート１：ＨＤＩビウレット、タケネート  Ｄ−１６５Ｎ、三井化学社製
・ＮＨ基を有する多官能イソシアネート２：ＴＭＰ  ＨＤＩアダクト、タケネート  Ｄ−１６０Ｎ、三井化学社製
・ＮＨ基を有する多官能イソシアネート３：ＨＤＩアロファネート、デュラネート  Ｄ−１０１、旭化成社製
・ＮＨ基を有する多官能イソシアネート４：ＴＭＰ  ＸＤＩアダクト、タケネート  Ｄ−１１０Ｎ、三井化学社製
・ＮＨ基を有する多官能イソシアネート５：ＴＭＰ  水添ＸＤＩアダクト、タケネート  Ｄ−１２０Ｎ、三井化学社製
・ＮＨ基を有さない２官能イソシアネート１：ＨＤＩ（ヘキサメチレンジイソシアネート）、デュラネート  ５０Ｍ  ＨＤＩ、旭化成社製
・ＮＨ基を有さない２官能イソシアネート２：ＭＤＩ（ジフェニルメタンジイソシアネート）、ミリオネートＭＴ、日本ポリウレタン工業社製
・ＮＨ基を有さない２官能イソシアネート３：ＴＤＩ（トリレンジイソシアネート）、コロネートＴ−８０、日本ポリウレタン工業社製
・ＮＨ基を有さない多官能イソシアヌレート１：ＴＤＩ／ＨＤＩイソシアヌレート、デスモジュール  ＨＬ  ＢＡ、住化バイエルウレタン社製
・ＮＨ基を有さない多官能イソシアヌレート２：ＨＤＩイソシアヌレート、タケネート  Ｄ−１７０Ｎ、三井化学社製
・ＮＨ基を有さない多官能イソシアヌレート３：ＴＭＰ  水添ＸＤＩイソシアヌレート、タケネート  Ｄ−１２７Ｎ、三井化学社製
・触媒１：ジブチル錫オキサイド、ＭＳ−ＣＡＴ０２、日本化学産業社製
・触媒２：オクチル酸第一錫、スタノクト、三菱化学社製
・溶剤：酢酸エチル、昭和電工社製【００６６】
【表１】
0006569680.tif 000013
【００６７】
【表２】
0006569680.tif 000014
【００６８】
【表３】
0006569680.tif 000015
【００６９】
【表４】
0006569680.tif 000016
【００７０】
【表５】
0006569680.tif 000017
【００７１】
【表６】
0006569680.tif 000018
【００７２】
実施例１〜３６のプライマー組成物は、いずれも本発明の組成物に該当する。これらの耐水接着性および初期接着性は良好であった。中でも（Ｂ）シランカップリング剤が有するＳＨ基と、（Ｃ）ＮＨ基を有する多官能イソシアネートが有するＮＣＯ基との数の比が０．５〜１．５：１．０である実施例１〜１６、実施例１８〜１９、実施例２２〜２３、実施例２６〜２７、実施例３０〜３１、実施例３４〜３５は、初期接着性および耐水接着性ともに優れていた。
これに対して比較例１〜１１は（Ｃ）ＮＨ基を有する多官能イソシアネートを含まず、代わりに（Ｘ）ＮＨ基を有さない２官能イソシアネートを含むものである。この場合、初期接着性が不良であった。
比較例１２〜１７は（Ｃ）ＮＨ基を有する多官能イソシアネートを含まないものである。また、（Ｄ）ＮＨ基を有さない多官能イソシヌレートを複数種類含むものである。この場合、初期接着性が不良であった。